(57)【特許請求の範囲】
【請求項１】
（ａ）Ｚｒ、Ｔｉ、Ｈｆから選ばれる１種以上の金属のフッ素系化合物を金属イオンとして１５〜２０００質量ｐｐｍ、
（ｂ）３価Ｃｒイオンを５〜２００質量ｐｐｍ、
（ｃ）金属イオンとしてＣｏイオンを５〜１００質量ｐｐｍ、及び
（ｄ）分子内に少なくとも１個のアミジノ基を有する化合物を１０〜４００質量ｐｐｍ含み、リンを含有する酸基を有する酸イオンを含有しない、ｐＨが２．５〜６の水性液である、アルミニウム、アルミニウム合金、又はアルミニウムダイキャスト部材用表面処理剤。
【請求項２】
（ｃ）金属イオンとして、更に、Ｚｎ、Ｍｎ、Ａｌ、Ｃｅ、Ｍｏ及びＷから選ばれる１種以上の金属イオンを含有する請求項１記載のアルミニウム、アルミニウム合金、又はアルミニウムダイキャスト部材用表面処理剤。
【請求項３】
更に、（ｅ）Ｃｅ、Ａｌ、Ｚｒ、Ｔｉ、Ｙ、Ｎｂから選ばれる金属の酸化物のゾルを固形分として１〜１００００質量ｐｐｍ含む、請求項１又は２に記載のアルミニウム、アルミニウム合金、又はアルミニウムダイキャスト部材用表面処理剤。
【請求項４】
更に、（ｆ）１分子中に含まれるアルコキシル基の少なくとも一部を加水分解してなるビス（トリアルコキシシリル）アルカンを０．１〜５００００質量ｐｐｍ含む、請求項１〜３のいずれかに記載のアルミニウム、アルミニウム合金、又はアルミニウムダイキャスト部材用表面処理剤。
【請求項５】
更に、（ｇ）アミノ基を含有するシランカップリング剤を１〜５０００質量ｐｐｍ含む、請求項１〜４のいずれかに記載のアルミニウム、アルミニウム合金、又はアルミニウムダイキャスト部材用表面処理剤。
【請求項６】
請求項１〜５のいずれかに記載のアルミニウム、アルミニウム合金、又はアルミニウムダイキャスト部材用表面処理剤の浴に、アルミニウム、アルミニウム合金、又はアルミニウムダイキャスト部材を２５〜６０℃、１〜３００秒間浸漬処理した後、水洗し、乾燥する、アルミニウム、アルミニウム合金、又はアルミニウムダイキャスト部材表面の表面処理方法。
【請求項７】
アルミニウム、アルミニウム合金、又はアルミニウムダイキャスト部材の表面を酸洗して後、水洗し、その後、請求項６に記載の処理を行うアルミニウム、アルミニウム合金、又はアルミニウムダイキャスト部材表面の表面処理方法。
【発明の詳細な説明】
【技術分野】
【０００１】
本発明は、アルミニウム、アルミニウム系合金、アルミダイキャスト部材などの金属表面に、従来使用されていた有毒な６価クロムを含むことなしに、高い一次防錆性と塗装密着性を兼ね備えた表面処理皮膜を形成する金属用表面処理剤、及び金属表面の表面処理方法に関する。
【背景技術】
【０００２】
アルミニウムは軽量性、塑性加工性、耐食性に優れ、かつ電気・熱伝導性が良好であるなど、金属として優れた特性を有している。また、このアルミニウムに銅、マグネシウム、亜鉛、珪素、リチウム、ニッケル、クロム、マンガン、鉄、ジルコニウムなどを加え合金化すれば、固溶体硬化、加工硬化、時効硬化などによって、常温並びに高温において機械的性質が著しく向上し、また耐食性、耐摩耗性、低熱膨張係数などの特性も付加されることが知られている。したがって、このような性質を有するアルミニウム又はアルミニウム合金は、生活に最も近い家庭用品や飲料用缶、家具、インテリアをはじめ、航空・宇宙、自動車、電気・電子製品、車両、船舶、土木・建築など、多くの分野において幅広く用いられている。
このようなアルミニウムやアルミニウム合金などのアルミニウム系材料の加工方法の１つとしてダイキャスト法が知られており、現在、各種成形品を製造するのに広く使用されている。
このダイキャスト法は、金属製金型内に溶湯を圧入プランジャーにより高速（２０〜６０ｍ／秒程度）、高圧（３０〜２００ＭＰａ程度）で射出、充填し、急速に凝固させる鋳造方式であって、最小肉厚１ｍｍ程度の薄肉鋳物の製造が可能で、寸法精度や鋳肌がよく、かつ高い生産性を有するなどの長所を有している。
このようなダイキャスト法においては、特に流動性、金型内への充填性に優れ、かつ金型に溶着しないことが要求されることから、アルミニウム系材料として、Ａｌ−Ｓｉ系を基本とする、Ａｌ−Ｓｉ系合金、Ａｌ−Ｓｉ−Ｍｇ系合金、Ａｌ−Ｓｉ−Ｃｕ系合金、Ａｌ−Ｓｉ−Ｃｕ−Ｍｇ系合金などが用いられる。
【０００３】
前記のダイキャスト法などで加工されたアルミニウム部材は、合金元素として添加された金属元素の偏析が必ず存在し、異種金属の電気化学的電位差により腐食が進行しやすいために、一次防錆処理や塗装下地処理としては、従来６価クロメートによる処理が多用されていた。しかしながら、前記６価クロメートは毒性が強く、発がん性のおそれがあるため、近年６価クロメートを使用しない防錆処理剤や塗装下地処理剤が用いられるようになってきた。例えば、３価のクロムイオンと共に、キレート剤とコバルトイオンなどを含む処理剤（例えば特許文献１参照）、あるいは３価のクロムイオンに重金属イオンを添加してなる処理剤（例えば特許文献２参照）が開示されている。
これらの特許文献における処理剤の主成分は３価のクロムイオンであり、皮膜を構成する主成分も３価のクロムを含む酸化クロムであって、対象素材も亜鉛めっきであり、高度の耐食性が要求されるアルミニウムダイキャスト部材には適用しにくい。
これまで、アルミニウムダイキャスト部材の表面に、６価クロムを含まずに高い耐食性（６価クロメート処理に匹敵する耐食性）皮膜を形成する表面処理方法は見出されていないのが実状である。
【０００４】
【特許文献１】特開２００３−２６８５６２号公報
【特許文献２】特開２００３−３１３６７５号公報
【発明の開示】
【発明が解決しようとする課題】
【０００５】
本発明は、このような状況下、アルミニウムやアルミニウム系合金、アルミニウムダイキャスト部材の表面に、従来使用されていた有毒な６価のクロムを含むことなしに、高い一次防錆性と塗装密着性とを兼ね備えた表面処理皮膜を形成する表面処理方法および表面処理剤を提供することを目的とする。
【課題を解決するための手段】
【０００６】
本発明者らは、上記課題を解決し得るアルミニウムダイキャスト部材の表面処理方法について、鋭意研究を重ねた結果、被処理アルミニウムダイキャスト部材に対して、Ｚｒ、Ｔｉ、Ｈｆから選ばれる１種以上の金属イオン、３価Ｃｒイオン、他の特定の金属イオン及びアミジノ基含有化合物を含む、特定ｐＨの表面処理剤を施すことにより、６価クロムを含む皮膜に匹敵する一次防錆性と、塗装密着性を有する表面処理皮膜を形成し得ることを見出した。本発明はかかる知見に基づいて完成したものである。
すなわち、本発明は、
（１）（ａ）Ｚｒ、Ｔｉ、Ｈｆから選ばれる１種以上の金属のフッ素系化合物を金属イオンとして１〜５０００質量ｐｐｍ、（ｂ）３価Ｃｒイオンを１〜５０００質量ｐｐｍ、（ｃ）Ｆｅ、Ｃｏ、Ｚｎ、Ｍｎ、Ｍｇ、Ｃａ、Ｓｒ、Ａｌ、Ｓｎ、Ｃｅ、Ｍｏ、Ｗ、Ｎｂ、Ｙ、及びＬａから選ばれる１種以上の金属イオンを１〜５０００質量ｐｐｍ、及び（ｄ）分子内に少なくとも１個のアミジノ基を有する化合物を１〜１０００質量ｐｐｍ含み、ｐＨが２．５〜６の水性液である金属用表面処理剤；
（２）更に、（ｅ）Ｃｅ、Ａｌ、Ｚｒ、Ｔｉ、Ｙ、Ｎｂから選ばれる金属の酸化物のゾルを固形分として１〜１００００質量ｐｐｍ含む、上記（１）の金属用表面処理剤；
（３）更に、（ｆ）１分子中に含まれるアルコキシル基の少なくとも一部を加水分解してなるビス（トリアルコキシシリル）アルカンを０．１〜５００００質量ｐｐｍ含む、上記（１）又は（２）の金属用表面処理剤；
（４）更に、（ｇ）アミノ基を含有するシランカップリング剤を１〜５０００質量ｐｐｍ含む、上記（１）〜（３）のいずれかの金属用表面処理剤；
（５）上記（１）〜（４）のいずれかの金属用表面処理剤の浴に、金属を２５〜６０℃、１〜３００秒間浸漬処理した後、水洗し、乾燥する、金属表面の表面処理方法；
（６）被処理金属の表面を酸洗して後、水洗し、その後、上記（５）の処理を行う金属表面の表面処理方法；
を提供するものである。
【発明の効果】
【０００７】
本発明によれば、アルミニウムダイキャスト部材の表面に、特定の表面処理皮膜を形成することにより、従来使用されていた毒性の強い６価クロメートを用いなくとも、高い一次防錆性と塗装密着性を実現することができる。
【発明を実施するための最良の形態】
【０００８】
本発明の表面処理剤は、（ａ）Ｚｒ、Ｔｉ、Ｈｆから選ばれる１種以上の金属のフッ素系化合物を金属イオンとして１〜５０００質量ｐｐｍ、（ｂ）３価Ｃｒイオンを１〜５０００質量ｐｐｍ、（ｃ）Ｆｅ、Ｃｏ、Ｚｎ、Ｍｎ、Ｍｇ、Ｃａ、Ｓｒ、Ａｌ、Ｓｎ、Ｃｅ、Ｍｏ、Ｗ、Ｎｂ、Ｙ、及びＬａから選ばれる１種以上の金属イオンを１〜５０００質量ｐｐｍ、及び（ｄ）分子内に少なくとも１個のアミジノ基を有する化合物を１〜１０００質量ｐｐｍ含み、ｐＨが２．５〜６である金属用表面処理剤である。
【０００９】
本発明の表面処理剤は、（ａ）Ｚｒ、Ｔｉ、Ｈｆから選ばれる１種以上の金属のフッ素系化合物を含有する。これら金属のイオンは、水溶液中で被処理金属がエッチングしてカソードサイトでｐＨ上昇が生じた時に水酸化物や酸化物で被処理金属表面に析出して緻密な皮膜を形成し、防錆効果を発現する。すなわち、これら金属の析出皮膜は、本発明の表面処理剤によって被処理金属表面に形成される防錆皮膜の主成分となる。また、これらの金属の水溶性を高めるためという点からこれら金属はフッ素系化合物として添加される。
Ｚｒイオン源化合物としては、例えばジルコニウムフッ化水素酸、フルオロジルコニウム酸のリチウム、ナトリウム、カリウム、アンモニウム塩などが挙げられる。
Ｔｉイオン源化合物としては、例えばチタンフッ化水素酸、チタンフッ化アンモニウムなどが挙げられ、Ｈｆイオン源化合物としては、例えばハフニウムフッ化水素酸、フルエロハフニウム酸のリチウム、ナトリウム、アンモニウム塩などが挙げられる。
Ｚｒ、Ｔｉ、Ｈｆから選ばれる１種以上の金属のフッ素系化合物の金属イオンの含有量は、防錆性、経済性のバランスなどの面から、１〜５０００質量ｐｐｍ、好ましくは１０〜３０００質量ｐｐｍ、より好ましくは１５〜２０００質量ｐｐｍの範囲で選定される。
【００１０】
本発明の表面処理剤は、（ｂ）３価Ｃｒイオンを含有する。３価Ｃｒイオンは、表面処理の際、（ａ）Ｚｒ、Ｔｉ、Ｈｆの１種以上とともに被処理金属素地表面に析出するか、あるいはＺｒやＴｉなどの酸化物皮膜中に複合酸化物などのかたちで取り込まれることで防錆効果を発現する。
３価Ｃｒイオン源化合物としては、例えば硫酸、硝酸、リン酸、フッ化水素酸などの無機酸塩、酢酸、ギ酸などの有機酸塩などが挙げられる。さらに、６価Ｃｒイオンをホルムアルデヒド、亜リン酸、次亜硫酸ナトリウムなどで還元したものを使用することができる。
３価Ｃｒイオンの含有量は、前記Ｚｒイオン等の場合と同様の理由から、０．１〜５０００質量ｐｐｍ、好ましくは１〜３０００質量ｐｐｍ、より好ましくは５〜１５００質量ｐｐｍの範囲で選定される。
【００１１】
本発明の表面処理剤は、（ｃ）Ｆｅ、Ｃｏ、Ｚｎ、Ｍｎ、Ｍｇ、Ｃａ、Ｓｒ、Ａｌ、Ｓｎ、Ｃｅ、Ｍｏ、Ｗ、Ｎｂ、Ｙ、及びＬａから選ばれる１種以上の金属イオンを含有する。これら金属のイオンは、皮膜中に取り込まれて皮膜構成元素のひとつとして皮膜を化学的に安定化する作用があり、また、被処理金属素地表面と反応あるいは吸着して、防錆性の向上に寄与する。
（ｃ）成分の金属イオン源化合物としては、ｐＨ２．５〜６の範囲において、水溶性を有する化合物であればよく、特に制限されず、例えば硝酸塩、硫酸塩、炭酸塩、ハロゲン化物などの無機酸塩、有機酸塩、オキソ酸、オキソ酸塩、錯塩などを挙げることができる。
（ｃ）成分の金属イオンは、防錆性をさらに向上させるために加えられるものであり、その効果及び経済性などの点から、Ｃｏ、Ａｌ、Ｚｎ、Ｍｎ、Ｍｏ、Ｗ及びＣｅのイオンが好ましく、特にＣｏイオンが好ましい。また、この（ｃ）成分の金属イオンの含有量は、防錆性の向上効果、沈殿物生成の防止及び経済性の面などから、１〜５０００質量ｐｐｍ、好ましくは１〜３０００質量ｐｐｍ、より好ましくは１０〜１０００質量ｐｐｍの範囲で選定される。
【００１２】
本発明の表面処理剤は、（ｄ）分子内に少なくとも１個のアミジノ基を有する化合物を含有する。アミジノ基含有化合物は、防錆性の向上に寄与する。
（ｄ）成分である、分子内に少なくとも１個のアミジノ基を有する化合物としては、下記式
【００１３】
【化１】
0005213308.tif 000002
【００１４】
で表されるアミジノ基を分子内に１個以上有する化合物であればよく、特に制限されず、例えばアセトアミジン、ニトログアニジン、グアニルチオ尿素、グアニン、ポリヘキサメチレンジグアニジンの酢酸塩、ｏ−トリルジグアニド、ジグアニド、グアニル尿素、グアニル酸、グアニン、グアノシン、グアナジン、グアナミン、アラノシアミン、ジシアンジアミド、あるいはアミジン系の化合物などを挙げることができる。
これらのアミジノ基含有化合物は、１種を単独で用いてもよく、２種以上を組み合わせて用いてもよい。
（ｄ）アミジノ基含有化合物の含有量は、防錆性、経済性のバランスなどの面から、１〜１０００質量ｐｐｍ、好ましくは５〜７００質量ｐｐｍ、より好ましくは、１０〜４００質量ｐｐｍの範囲で選定される。
【００１５】
また、本発明の表面処理剤においては、ｐＨは、２．５〜６の範囲にあることを要す。このｐＨが２．５以上であれば、被処理アルミニウムダイキャスト部材に対する過度の侵食を抑えることができ、一方６以下であれば表面処理剤中に沈殿が生じるのを抑制することができる。該ｐＨは、好ましくは３．０〜５．５、より好ましくは３．５〜５．０である。
【００１６】
本発明の表面処理剤は、上記成分の他に、以下の成分を更に含有することで、一次防錆性や塗装密着性をさらに向上させることができる。
【００１７】
本発明の表面処理剤は、更に、（ｅ）Ｃｅ、Ａｌ、Ｚｒ、Ｔｉ、Ｙ、Ｎｂから選ばれる金属の酸化物のゾルを含有することができる。
（ｅ）成分の金属酸化物ゾルとしては、ジルコニアゾル、アルミナゾル、酸化チタンゾル、セリアゾル、イットリアゾル、酸化ニオブゾルなどが挙げられる。
これら金属酸化物ゾルはｎｍオーダーの微粒子であるために腐食環境で金属イオンを徐々に放出して、腐食部位に到達することで腐食の進行を遅らせる効果を有する。
（ｅ）金属酸化物ゾルの含有量は、防錆性の向上効果及び経済性のバランスなどの面から、１〜１００００質量ｐｐｍ、好ましくは５〜５０００質量ｐｐｍ、より好ましくは、１０〜３０００質量ｐｐｍの範囲で選定される。
【００１８】
本発明の表面処理剤は、更に、（ｆ）１分子中に含まれるアルコキシル基の少なくとも一部を加水分解してなるビス（トリアルコキシシリル）アルカンを含有することができる。
ビス（トリアルコキシシリル）アルカンは、一般式（Ｉ）
【００１９】
【化２】
0005213308.tif 000003
【００２０】
（式中、Ｒ1〜Ｒ6は、それぞれ独立に炭素数１〜４のアルコキシル基、Ａはメチレン基又はエチレン基を示す。）
で表される化合物を好ましく用いることができる。
前記一般式（Ｉ）において、Ｒ1〜Ｒ6で表される炭素数１〜４のアルコキシル基としては、メトキシ基、エトキシ基、ｎ−プロポキシ基、イソプロポキシ基、各種ブトキシ基を挙げることができる。
このビス（トリアルコキシシリル）アルカンとしては、例えばビス（トリメトキシシリル）メタン、ビス（トリエトキシシリル）メタン、ビス（トリ−ｎ−プロポキシシリル）メタン、ビス（トリイソプロポキシシリル）メタン、１，２−ビス（トリメトキシシリル）エタン、１，２−ビス（トリエトキシシリル）エタン、１，２−ビス（トリ−ｎ−プロポキシシリル）エタン、１，２−ビス（トリイソプロポキシシリル）エタンなどが挙げられる。これらは１種を単独で用いてもよく、２種以上を組み合わせて用いてもよい。
１分子中に含まれるアルコキシル基の少なくとも一部を加水分解してなるビス（トリアルコキシシリル）アルカンは、例えば酢酸、硝酸、塩酸、硫酸などの酸の存在下に、０〜６０℃程度でビス（トリアルコキシシリル）アルカンの加水分解処理を行うことにより得られる。この加水分解によって、架橋化したシランカップリング剤が皮膜中に存在することにより、透水性やイオン透過性を抑え、その結果耐食性の向上した表面処理皮膜が得られる。
１分子中に含まれるアルコキシル基の少なくとも一部を加水分解してなるビス（トリアルコキシシリル）アルカンの含有量は、０．１〜５００００質量ｐｐｍ、好ましくは１〜１００００質量ｐｐｍ、より好ましくは、５〜５０００質量ｐｐｍの範囲で選定される。
【００２１】
本発明の表面処理剤は、更に、（ｇ）アミノ基を含有するシランカップリング剤を含有することができる。
（ｇ）成分のアミノ基含有シランカップリング剤としては、Ｎ−２（アミノエチル）３−アミノプロピルメチルジメトキシシラン、Ｎ−２（アミノエチル）３−アミノプロピルトリメトキシシラン、Ｎ−２（アミノエチル）３−アミノプロピルトリエトキシシラン、３−アミノプロピルトリエトキシシラン、３−アミノプロピルトリメトキシシラン、３−トリエトキシシリル−Ｎ−（１，３−ジメチル−ブチリデン）プロピルアミン、Ｎ−フェニル−３−アミノプロピルトリメトキシシラン、Ｎ，Ｎ−ビス［３−（トリメトキシシリル）プロピル］エチレンジアミンなどが挙げられる。
アミノ基含有シランカップリング剤は、特に塗装密着性を向上させることで塗装後耐食性を向上させる作用がある。
（ｇ）アミノ基含有シランカップリング剤の含有量は、防錆性維持などの面から、１〜５０００質量ｐｐｍ、好ましくは５〜３０００質量ｐｐｍ、より好ましくは、１０〜１０００質量ｐｐｍの範囲で選定される。
【００２２】
これら（ｅ）〜（ｇ）の成分の１種以上を更に含有する表面処理剤も、ｐＨが２．５〜６であることを要する。
その際、必要に応じて用いられるｐＨ調整剤としては、例えば硝酸、硫酸、リン酸、塩酸、フッ化水素酸などの無機酸、酢酸、ギ酸などの有機酸が挙げられる。
【００２３】
本発明の表面処理方法における表面処理は、以下のようにして行うことができる。
アルミニウム系合金、アルミニウムダイキャスト部材の表面に、本発明の表面処理剤を用いて、浸漬法、スプレー法、ロールコート法、などの手段により、皮膜形成処理を行う。この際、処理温度は５〜６０℃の範囲が好ましく、処理時間は１〜３００秒間程度である。処理温度及び処理時間が上記範囲にあれば、所望の皮膜が良好に形成されると共に、経済的にも有利である。該処理温度は、より好ましくは１０〜５０℃であり、処理時間は５〜１８０秒間が好ましい。
なお、被処理金属の表面を酸洗して後、水洗し、その後、上記の表面処理を行うことによって、アルミ合金やアルミダイキャスト表面の不純物元素の偏析物を取り除くことができ、表面に均一で緻密な表面処理皮膜を形成できる。さらには、偏析物等の異種金属に起因する表面の電位差をなくして耐食性そのものを向上させることができる。
【００２４】
このようにして得られた、アルミニウム系合金、アルミニウムダイキャスト部材の表面処理物は、乾燥せずにそのまま電着塗装をすることができるが、次のように乾燥処理をしてから塗装することもできる。
乾燥処理は、温度２０〜２００℃、時間５秒〜３０分間の条件を採用することが、皮膜の乾燥を効果的に行い得る点から好ましい。より好ましくは、温度５０〜１２０℃、時間１〜３０分間である。
このようにして形成された本発明の表面処理皮膜において、主要構成成分であるＺｒやＴｉの析出量は通常１〜３００ｍｇ／ｍ2程度、好ましくは５〜２００ｍｇ／ｍ2である。（皮膜中のＺｒやＴｉの量は蛍光Ｘ線分光分析法によって定量することができる。）
本発明の表面処理方法によれば、アルミニウムダイキャスト部材の表面に、従来使用されていた毒性の強い６価クロムを含むことなしに、高い一次防錆性と塗装密着性を兼ね備えた表面処理皮膜を形成することができる。
【実施例】
【００２５】
次に、本発明を実施例により、さらに詳細に説明するが、本発明は、これらの例によってなんら限定されるものではない。
なお、各例で得られた表面処理アルミニウムダイキャスト板（評価板）について、以下に示す方法に従って性能評価を行った。
（１）一次防錆性
評価板について、そのまま塩水噴霧試験（ＳＳＴ）を行い、１２０時間後の発錆面積率を目視測定し、下記の判定基準で評価した。
５：発錆面積率２％以下
４：発錆面積率２％超５％以下
３：発錆面積率５％超３０％以下
２：発錆面積率３０％超６０％以下
１：発錆面積率６０％超
（２）塗装後ＳＳＴ
下記の方法により、評価板に塗装を行い、塗装板を作製した。
この塗装板にカッターナイフでクロスカットを入れて塩水噴霧試験（ＳＳＴ）を行い、１０００時間後のカット部のふくれ幅を測定し、下記の判定基準で評価した。
５：ふくれ幅２ｍｍ以下
４：ふくれ幅２ｍｍ超４ｍｍ以下
３：ふくれ幅４ｍｍ超６ｍｍ以下
２：ふくれ幅６ｍｍ超８ｍｍ以下
１：ふくれ幅８ｍｍ超
＜塗装板の作製＞
実施例１〜９と実施例１３の評価板に、乾燥膜厚が約２０μとなるように、主として船外機用として使用されるウレタン変性エポキシ系溶剤系塗料をスプレー塗装し、１２０℃、２０分間焼付け乾燥した。実施例１０は、プライマーとしてパワーバインド（日本ペイント製）を塗り、１７０℃で２０分焼付けし膜厚が２５μとなるようにした後、上塗りとしてスーパーラック（日本ペイント製）を塗り、１６０℃×２０分で焼付けし膜厚が２０μとなるようにした。実施例１１はカチオン電着塗料パワーニクス（日本ペイント製）を塗装し１７０℃で３０分焼付けし膜厚が２０μとなるようにした。実施例１２は、粉体塗料パウダックス（日本ペイント製）を塗り１８０℃×２０分焼付けし膜厚が６０μとなるようにした。
【００２６】
実施例１
市販のアルミニウムダイキャスト板［日本テストパネル社製「ＡＤＣ−１２」］をアルカリクリーナー［日本ペイント社製「サーフクリーナー５３」］にて、５０℃で２分間脱脂処理したのち、水洗した。
次に、Ｚｒイオンとして１００質量ｐｐｍ、Ｃｒ3+イオンとして１２０質量ｐｐｍ、Ｃｏイオンとして５０質量ｐｐｍ、Ａｌイオンとして１５０質量ｐｐｍ、及びジグアニドを５０質量ｐｐｍ含有する表面処理剤（液外観異常なし）中に、４５℃、２分間浸漬処理したのち湯洗し、その後風乾して、表面処理アルミニウムダイキャスト板（評価板）を作製した。この評価板の性能評価結果を第１表に示す。
【００２７】
実施例２〜１２及び比較例１〜３
第１表に示す表面処理剤を用い、実施例１と同様にして、市販のアルミニウムダイキャスト板の表面処理を行い、各表面処理アルミニウムダイキャスト板（評価板）を作製した。
各評価板の性能評価結果を、第１表に示す。
比較例１は表面処理剤のｐＨが本発明の範囲外であるために、処理液自体に白濁沈殿が起こり表面処理不能であった。
比較例２はＣｒ3+濃度が低すぎるために耐食性が不良であった。
比較例３は表面処理剤のｐＨが低過ぎるために耐食性が不良であった。
【００２８】
実施例１３
実施例１に記載の処理方法で処理する前に、被処理金属を市販の酸洗処理剤［日本ペイント製「ＮＰコンディショナー９５０」］によって５０℃で６０秒間酸洗した後、水洗した。
この評価板の性能評価結果を第１表に示す。
【００２９】
【表１】
0005213308.tif 000004
【００３０】
［注］
＜アミジノ化合物＞
Ａ：アセトアミジン
Ｂ：ニトログアニジン
Ｃ：グアニルチオ尿素
Ｄ：グアニン
Ｅ：グアニル酸
Ｆ：ポリヘキサメチレンジグアニジンの酢酸塩
Ｇ：ｏ−トリルジグアニド
Ｈ：ジグアニド
Ｉ：グアニル尿素
Ｊ：グアナジン
＜酸化物ゾル＞
Ａ；チタニアゾル
Ｂ；セリアゾル
Ｃ；アルミナゾル
Ｄ；イットリアゾル
Ｅ；ジルコニアゾル
Ｆ；酸化ニオブゾル
Ｇ；シリカゾル
＜アミノシラン＞
Ａ；γ−アミノプロピルトリエトキシシラン
Ｂ；γ−アミノプロピルトリメトキシシラン
Ｃ；Ｎ−２（アミノエチル）３−アミノプロピルトリメトキシシラン
Ｄ；Ｎ−２（アミノエチル）３−アミノプロピルトリエトキシシラン
【００３１】
参考例１
実施例１と同様にして、脱脂処理アルミニウムダイキャスト板を得た。このアルミニウムダイキャスト板に対し、６価クロメート処理剤［日本ペイント社製「アルサーフ１０００」］を用いてクロム付着量が２５ｍｇ／ｍ2となるように、４０℃にて３０秒間表面処理を行い、表面処理アルミニウムダイキャスト板（評価板）を作製した。
この評価板の性能評価を行ったところ、一次防錆性は４であり、塗装後ＳＳＴは４であった。
前記実施例で得られた表面処理アルミニウムダイキャスト板は、いずれも、この６価クロメート処理アルミニウムダイキャスト板に匹敵する性能を有していた。
【産業上の利用可能性】
【００３２】
本発明の表面処理方法によれば、アルミニウムダイキャスト部材の表面に、従来使用されていた毒性の強い６価クロムを含むことなしに、高い一次防錆性と塗装密着性を兼ね備えた表面処理皮膜を形成することができる。